(57)【要約】【課題】本発明は、衛生上の機能が優れ、薄く軽量で施工性の優れ且つ滑りにくい薄畳を提供する。【解決手段】木質繊維板又は独立気泡性合成樹脂発泡体よりなる芯材の一面に畳表が積層され、他面に抗アレルゲン剤、抗菌剤、防腐剤又は防黴剤である機能化剤含有クッションシートが積層され、更に、該クッションシートに滑り止めシートが部分的に積層されていることを特徴とする薄畳。【選択図】図１
2010236220.tif 000002
【特許請求の範囲】
【請求項１】
木質繊維板又は独立気泡性合成樹脂発泡体よりなる芯材の一面に畳表が積層され、他面に機能化剤含有クッションシートが積層され、更に、該クッションシートに滑り止め層が部分的に積層されていることを特徴とする薄畳。
【請求項２】
滑り止め層が、基材シートの一面にシリコン系樹脂、アクリル系樹脂又はアクリルシリコン系樹脂よりなる滑り止め材層が積層され、他面に粘接着剤層が積層されている滑り止めシートであることを特徴とする請求項１記載の薄畳。
【請求項３】
滑り止めシートの厚さが、クッションシートの厚さより薄く、大きな荷重が負荷された際に滑り止めシートがクッションシートに埋め込まれるようになされてなることを特徴とする請求項２記載の薄畳。
【請求項４】
滑り止めシートが帯状であり、複数の滑り止めシートが略平行に積層されていることを特徴とする請求項２又は３記載の薄畳。
【請求項５】
滑り止めシートが格子状であり、クッションシートの全面に積層されていることを特徴とする請求項２又は３記載の薄畳。
【請求項６】
機能化剤が、抗アレルゲン剤、抗菌剤、防腐剤又は防黴剤であることを特徴とする請求項１〜５のいずれか１項記載の薄畳。
【発明の詳細な説明】
【技術分野】
【０００１】
本発明は、薄畳に関する。
【背景技術】
【０００２】
近年、住宅設計分野において、和洋折衷住宅として洋間と和室の間に段差のない住宅がバリアフリー住宅として注目されているが、従来の厚さが５５ｍｍ前後の畳を用いた場合、和室と洋室との段差を無くすためには、和室の大引きを下げたり、洋室床下地のかさ上げをしたり等の施工が必要となる。そこで、洋室と和室の変更も容易に施工しうる厚さ７〜２５ｍｍ程度の薄畳が種々提案されている。
【０００３】
例えば、厚みが５〜１５ｍｍのファイバーボードの少なくとも表側にクッションシートを設け、更にその上に畳表を固着した薄畳であって、該ファイバーボードの密度が、０．３５〜０．６ｇ／ｃｍ３である薄畳及び該ファイバーボードの表裏に、金属箔、又はプラスチックフィルムを貼付した薄畳（例えば、特許文献１参照。）や全厚７〜２５ｍｍの畳に用いられる畳床構成材において、該畳床構成材は、密度０．０２〜０．５ｇ／ｃｍ３の板状体（但し、合成樹脂発泡体を除く。）と繊維強化樹脂シートとを接着一体化してなる厚さ４〜２０ｍｍのものであり、且つ曲げ弾性率が６０００ｋｇｆ／ｃｍ２以上である畳床構成材（例えば、特許文献２参照。）が提案されている。
【０００４】
上記薄畳は薄く軽量であり施工は容易であり、上記の用途等に広く使用されている。又、持ち運びも容易なので薄畳単体を床の上の所定位置において使用することもなされている。しかし、上記薄畳は軽量であり、容易に移動してしまう、人が踏んだ際に滑って危険である等の欠点があったので、薄畳の裏面に滑り止めコーティングした畳（例えば、特許文献３参照。）が提案されている。
【０００５】
又、畳は長期間試用するので、畳表やクッションシート等にダニ類や黴が住み着くという欠点があったので、クッションシートに抗アレルゲン剤を固着した畳（例えば、特許文献４参照。）が提案されている。抗アレルゲン剤等の機能化剤を含有する畳は衛生上好ましいが、クッションシートが最下層になると木質フローリングの床に設置した場合は滑りやすく危険であるという欠点があった。滑り止め効果を付与するためには、上記のようにクッションシートに滑り止めコーティングしてもよいが、クッションシートは多孔性なので滑り止め剤を均一にコーティングしにくく、好適な滑り止め効果を付与することは困難であった。又、全面に分厚くコーティングすると抗アレルゲン剤がコーティグ層で遮断され機能化剤の効果が発揮されないという欠点があった。
【先行技術文献】
【特許文献】
【０００６】
【特許文献１】特開２００４−８４３４０号公報
【特許文献２】特開平１１−３３６３０７号公報
【特許文献３】特開２００４−１６２２７９号公報
【特許文献４】特開２００５−１２６９８２号公報
【特許文献５】特開２００３−８１７２７号公報
【発明の概要】
【発明が解決しようとする課題】
【０００７】
本発明の目的は、上記問題点に鑑み、衛生上の機能が優れ、薄く軽量で施工性の優れ且つ滑りにくい薄畳を提供することにある。
【課題を解決するための手段】
【０００８】
即ち、本発明は、
［１］木質繊維板又は独立気泡性合成樹脂発泡体よりなる芯材の一面に畳表が積層され、他面に機能化剤含有クッションシートが積層され、更に、該クッションシートに滑り止め層が部分的に積層されていることを特徴とする薄畳、
［２］滑り止め層が、基材シートの一面にシリコン系樹脂、アクリル系樹脂又はアクリルシリコン系樹脂よりなる滑り止め材層が積層され、他面に粘接着剤層が積層されている滑り止めシートであることを特徴とする前記［１］記載の薄畳、
［３］滑り止めシートの厚さが、クッションシートの厚さより薄く、大きな荷重が負荷された際に滑り止めシートがクッションシートに埋め込まれるようになされてなることを特徴とする前記［２］記載の薄畳、
［４］滑り止めシートが帯状であり、複数の滑り止めシートが略平行に積層されていることを特徴とする前記［２］又は［３］記載の薄畳、
［５］滑り止めシートが格子状であり、クッションシートの全面に積層されていることを特徴とする前記［２］又は［３］記載の薄畳、及び、
［６］機能化剤が、抗アレルゲン剤、抗菌剤、防腐剤又は防黴剤であることを特徴とする前記［１］〜［５］のいずれか１項記載の薄畳
に関する。
【発明の効果】
【０００９】
本発明の薄畳の構成は上述の通りであり、衛生上の機能が優れ、薄く軽量で施工性の優れ且つ滑りにくい。
【図面の簡単な説明】
【００１０】
【図１】本発明の薄畳の一例を示す断面図である。
【図２】滑り止めシートの一例を示す断面図である。
【図３】実施例１におけるクッションシートに滑り止めシートが積層された状態の一例を示す平面図である。
【図４】実施例２で作製した格子状の滑り止めシートを示す平面図である。
【図５】実施例３におけるクッションシートに滑り止めシートが積層された状態の異なる例を示す平面図である。
【発明を実施するための形態】
【００１１】
次に本発明を図面を参照して説明する。図１は本発明の薄畳の一例を示す断面図である。
図中１は芯材であり、芯材１の一面にはクッションシート３１及び畳表２が順次積層され、他面にはクッションシート３が積層されている。
【００１２】
上記芯材は、木質繊維板又は独立気泡性合成樹脂発泡体からなる。木質繊維板は、木材その他の植物繊維をパルプ化し、バインダー樹脂により結合し、熱圧成板した建材であって、従来から薄畳の芯材として使用されている木質繊維板であれば特に限定されず、例えば、パーティクルボード、合板、インシュレーションファイバーボード（インシュレーションボード）、ミディアムデンシティファイバーボード（ＭＤＦ）、ハードファイバーボード（ハードボード）等が挙げられる。
【００１３】
上記独立気泡性合成樹脂発泡体は、従来から薄畳の芯材として使用されている独立気泡性合成樹脂発泡体であれば特に限定されず、例えば、ポリスチレン、ポリエチレン、ポリプロピレン等の合成樹脂発泡体が挙げられる。芯材１の厚さは特に限定されないが、一般に５〜１５ｍｍである。
【００１４】
上記クッションシート３、３１は薄畳にクッション性を付与するものであり、従来から薄畳のクッションシートとして使用されているものであれば特に限定されず、例えば、麻繊維、綿繊維、ポリエステル繊維などの繊維の不織布、織布、マット、フェルト；ポリスチレン樹脂発泡シート、ポリエチレン樹脂発泡シート、ポリプロピレン樹脂発泡シート、ウレタン発泡シート、ゴム発泡シートなどの発泡シート；クラフト紙、板紙、厚紙、ダンボール等が挙げられる。クッションシート３、３１の厚さは特に限定されないが、一般に１〜５ｍｍである。
【００１５】
クッションシート３は機能化剤を含有している。機能化剤とは、アレルゲンを低減化する抗アレルゲン剤、細菌の増殖を抑制したり殺したりする働きのある抗菌剤、防腐剤、防黴剤等である。上記抗アレルゲン剤としては、例えば、芳香族ヒドロキシ化合物、アルカリ金属の炭酸塩、明礬、ラウリルベンゼンスルホン酸塩、ラウリル硫酸塩、ポリオキシエチレンラウリルエーテル硫酸塩、リン酸塩、硫酸亜鉛、酢酸鉛等のアレルゲン低減化剤（例えば、特許文献５参照。）が挙げられる。尚、クッションシート３１も機能化剤を含有していてもよい。
【００１６】
機能化剤をクッションシート３に含有させる方法は特に限定されず、例えば、粉状の機能化剤をクッションシートに散布する方法、機能化剤を水、アルコール類（メチルアルコール、エチルアルコール、プロピルアルコール等）、炭化水素類（トルエン、キシレン、メチルナフタレン等）等の溶剤に溶解した溶液をクッションシートに散布した後溶剤を蒸発する方法等が挙げられる。機能化剤の含有量は機能化剤の種類、目的により適宜決定されればよいが、一般に１ｍ２当り０．０１〜１.０ｇである。
【００１７】
上記芯材とクッションシートと畳表を積層する方法は、特に限定されず、例えば、ゴム系、アクリル系、ウレタン系、シリコン系等の粘接着剤で接着する方法、エチレンー酢酸ビニル共重合体、線状低密度ポリエチレン樹脂等のポリオレフィン系ホットメルト型接着剤で接着する方法、糸で縫合する方法、タッカーで打ち付ける方法等が挙げられる。
【００１８】
クッションシート３には滑り止め層４が部分的に積層されている。クッションシート３の全面に滑り止め層４が積層されていると、クッションシート３に含有されている機能化剤が表面に拡散されず機能化効果が発揮できなくなるので、滑り止め層４はクッションシート３に部分的に積層されている。滑り止め層４のクッションシート３に対する面積は小さくなると滑り止め効果が低下し、大きくなると機能化剤が表面に拡散されず機能化効果が小さくなるので、５〜４０％が好ましい。
【００１９】
滑り止め層４の積層方法は、特に限定されず、例えば、滑り止め材の溶液を塗布乾燥する方法が挙げられるが、クッションシートは多孔性のものが多く、クッションシートの表面に均一に形成することは困難なので、基材シートの一面にシリコン系樹脂、アクリル系樹脂又はアクリルシリコン系樹脂よりなる滑り止め材層が積層され、他面に粘接着剤層が積層されている滑り止めシートを積層するのが好ましい。
【００２０】
図２は滑り止めシートの一例を示す断面図である。図中４１はクラフト紙、布、ポリエチレン、ポリプロピレン、ポリ塩化ビニル、ポリエステル、ポリウレタン等からなる基材シートであり、基材シート４１の一面にはゴム系、アクリル系、ウレタン系等の粘接着剤、エチレンー酢酸ビニル共重合体、線状低密度ポリエチレン等のホットメルト型接着剤等の粘接着層４２が積層されている。
【００２１】
又、基材シート４１の一面には、シリコン系樹脂、アクリル系樹脂又はアクリルシリコン系樹脂よりなる半楕円状の２条の滑り止め材層４３が積層されている。滑り止め材層４３は基材シート４１の全面に略均一厚さに積層されていてもよいが、滑り止め効果を高くするために、半円形、ピラミッド状等の点状、断面形状が半円状、半楕円状、三角状、四角状等の線状、波状、格子状であってもよい。
【００２２】
クッションシート３は柔軟なので踏みつけると、滑り止めシート４がクッションシート３の中にめり込むが、滑り止めシート４の厚さがクッションシート３の厚さより厚いと、踏みつけた際に滑り止め材層４３がクッションシート３より突出した状態になり、薄畳が浮いたり変形することがある。従って、滑り止めシート４の厚さはクッションシート３の厚さより薄く、大きな荷重が負荷された際に滑り止めシート４がクッションシート３に埋め込まれるようになされているのが好ましい。
【００２３】
滑り止めシート４の形状は、特に限定されず、例えば、円形、三角形、四角形、帯状、格子状等が挙げられる。帯状の滑り止めシートは複数のシートが略平行になるようにクッションシート積層されるのが好ましい。格子状の帯状の滑り止めシートはクッションシートの全面に積層されるのが好ましい。
【実施例】
【００２４】
次に、本発明の実施例を説明するが、本発明は実施例に限定されるものではない。
【００２５】
（実施例１）
図１に示したように、厚さ７ｍｍ、密度０．４８ｇ／ｃｍ３、曲げ強度９Ｎ／ｍｍ２のミディアムデンシティファイバーボードよりなる芯材（８３０×８３０ｍｍ）１の両面に厚さ２ｍｍの不織布よりなるクッションシート３、３１を積層し、クッションシート３１に厚さ２ｍｍの畳表２を積層し、その両端部を芯材１及びクッションシート３の端部に逢合して薄畳を得た。
【００２６】
得られた薄畳を塩化ビニル樹脂製フロアタイルの上に載置し、薄畳の上に１０ｋｇの錘を載せ、プッシュプルスケールで９ｍ／分の速度で水平方向に引張って動き出し荷重を測定したところ１２０Ｎであった。
【００２７】
厚さ０．０５ｍｍの布基材シートの一面にゴム系粘着剤を厚さ０．０５ｍｍに塗布して粘着剤層を積層し、他面にシリコン系樹脂よりなる滑り止め材を高さ１．５ｍｍの凸条に複数条積層して滑り止めシートを得た。得られた滑り止めシートを幅３ｃｍに切断し、図２に示したように布基材シート４１の一面にゴム系粘着剤層４２が積層され、他面に凸条の滑り止め材層４３が２条積層してなる帯状の滑り止めシート４４を得た。
【００２８】
図３に示したように、得られた５枚の帯状の滑り止めシート４４のゴム系粘着剤層４２を、得られた薄畳のクッションシート３に、端部から２０ｍｍの位置及びそれから１８０ｍｍ間隔に略平行に積層して本発明の薄畳を得た。尚、滑り止め材層４３の凸条は平行になるように積層した。
【００２９】
得られた本発明の薄畳を塩化ビニル樹脂製フロアタイルの上に載置し、薄畳の上に１０ｋｇの錘を載せ、プッシュプルスケールで凸条と直角方向に９ｍ／分の速度で水平方向に引張って動き出し荷重を測定したところ１４０Ｎ以上であった。尚、１０ｋｇの錘を載せた際の滑り止め材層４３の塩化ビニル樹脂製フロアタイルへの接触面積は薄畳の約６％であった（滑り止め材層４３は基材シート４１に凸条に形成されており、塩化ビニル樹脂製フロアタイルに対する接触面積は滑り止めシート４４の面積の約６５％である。）。又、得られた薄畳を木質フローリグの床上に置き、足で踏んだところ、何処を踏んでも薄畳の端部が浮くことはなかった。
【００３０】
（実施例２）
実施例１で得られた滑り止めシートを、図４に示したように、８３０×８３０ｍｍの正方形に切断すると共に１８．２５×１８．２５ｍｍの正方形に規則的に１６箇所打ち抜いき、格子の幅が２ｍｍの格子状滑り止めシート４５を得た。
【００３１】
得られた格子状滑り止めシート４５のゴム系粘着剤層４２を、実施例１で得られた薄畳のクッションシート３に積層して本発明の薄畳を得た。実施例１で行ったと同様にして得られた薄畳の動き出し荷重を測定したところ１４０Ｎ以上であった。尚、１０ｋｇの錘を載せた際の滑り止め材層の塩化ビニル樹脂製フロアタイルへの接触面積は薄畳の約１５％であった。又、得られた薄畳を木質フローリグの床上に置き、足で踏んだところ、何処を踏んでも薄畳の端部が浮くことはなかった。
【００３２】
（実施例３）
実施例１で得られた滑り止めシートを切断して、２００×２００ｍｍの正方形の滑り止めシート４６を１枚及び１００×１００ｍｍの正方形の滑り止めシート４７を４枚作製した。図５に示したように、滑り止めシート４６が薄畳の略中央に位置し、４枚の滑り止めシート４７が薄畳の各隅に位置するように実施例１で得られた薄畳のクッションシート３にゴム系粘着剤層４２を積層して本発明の薄畳を得た。尚、滑り止め材層の凸条は平行になるように積層した。
【００３３】
実施例１で行ったと同様にして得られた薄畳の動き出し荷重を測定したところ１４０Ｎ以上であった。尚、１０ｋｇの錘を載せた際の滑り止め材層の塩化ビニル樹脂製フロアタイルへの接触面積は薄畳の約１２％であった。又、得られた薄畳を木質フローリグの床上に置き、足で踏んだところ、何処を踏んでも薄畳の端部が浮くことはなかった。
【産業上の利用可能性】
【００３４】
本発明の薄畳は衛生上の機能が優れ、薄く軽量で施工性の優れ且つ滑りにくいので従来の畳の代わりに建材分野において好適に使用できる。
【符号の説明】
【００３５】
１    芯材
２    畳表
３    クッションシート
４    滑り止めシート
４１  基材シート
４２  粘接着剤層
４３  滑り止め材層
【図１】
2010236220.tif 000003
【図２】
2010236220.tif 000004
【図３】
2010236220.tif 000005
【図４】
2010236220.tif 000006
【図５】
2010236220.tif 000007